(57)【要約】【課題】  インキ収容管内に直接収容されたインキ端面に配設される筆記具用インキ逆流防止体組成物であって、正立状態或いは横置き状態で静置されたときに十分なインキ逆流防止性能を備え、筆記の際インキの減少に伴って、ペン先方向へスムースに移動するインキ追従性能に優れた筆記具用インキ逆流防止体組成物を提供する。【解決手段】  難揮発性有機液体又は不揮発性有機液体をベースオイルとし、増粘剤として有機変性プロピルシルセスキオキサンを添加してなる筆記具用インキ逆流防止体組成物。【選択図】  なし【特許請求の範囲】
【請求項１】
インキ収容筒内に直接収容したインキの後端面に配設され、インキの消費に従い前進するインキ逆流防止体であって、前記インキ逆流防止体が難揮発性有機液体又は不揮発性有機液体と、有機変性プロピルシルセスキオキサンからなることを特徴とする筆記具用インキ逆流防止体組成物。
【請求項２】
前記有機変性プロピルシルセスキオキサンがインキ逆流防止体組成物全量中１〜１０質量％の範囲で添加されることを特徴とする、請求項１記載の筆記具用インキ逆流防止体組成物。
【請求項３】
前記有機変性プロピルシルセスキオキサンの有機変性基が炭素数３０乃至５０の範囲である炭化水素基であることを特徴とする請求項１又は２に記載の筆記具用インキ逆流防止体組成物。
【発明の詳細な説明】
【技術分野】
【０００１】
本発明は筆記具用インキ逆流防止体組成物に関する。更に詳細には、インキ収容管内に直接収容されたインキ端面に配設される筆記具用インキ逆流防止体組成物に関する。
【背景技術】
【０００２】
この種の筆記具用インキ逆流防止体組成物は、正立（チップ上向き）或いは横置き状態で保管又は運搬された時に、インキがインキ収容管後端から漏出することを防止するインキ逆流防止性能、筆記の際インキの減少に伴って、ペン先方向へスムースに移動するインキ追従性能、インキに追従する際にインキ収容管壁面へのインキ及び筆記具本体を落下させたときのインキ飛び散りやインキ流出を防ぐ耐衝撃性能等が要求される。
【０００３】
従来、高粘度の油性インキを用いた油性ボールペン用のインキ逆流防止体としては鉱油と金属石鹸の混合物であるグリース等が適用されている又、中粘度或いはゲル状の水性インキを用いた水性ボールペンに前記油性ボールペン用インキ逆流防止体を適用すると、インキへの追従不良や温度変化による粘度変化が大きいことによって水性インキの逆流を抑止できない等の不具合を生じるため、液状ポリブテン、鉱油、シリコーンオイル等の難揮発性有機液体に増粘剤を添加してゲル状体としたインキ逆流防止体が多数提案され、広く実用化されており、前記増粘剤としてジベンジリデンソルビトール或いはトリベンジリデンソルビトールを用いること（例えば特許文献１参照）、前記増粘剤としてＮ‐アシル化アミノ酸誘導体を用いること（例えば特許文献２参照）、前記増粘剤として微粒子シリカを用いること（例えば特許文献３参照）等が提案されている。
【先行技術文献】
【特許文献】
【０００４】
【特許文献１】特公昭６４−１０５５４号公報
【特許文献２】特開昭５７−２００４７２号公報
【特許文献２】特開平７−２４２０９３号公報
【発明の概要】
【発明が解決しようとする課題】
【０００５】
しかしながら、前記従来のインキ逆流防止体は正立状態或いは横置き状態で静置されたときに十分なインキ逆流防止性能を備えていなかったり、筆記の際インキの減少に伴って、ペン先方向へスムースに移動（インキ追従性能）できない等の不具合があり、実用性を満足するものではなかった。
本発明は、前記したインキ逆流防止性能、インキ追従性を共に満足した実用性の高いインキ逆流防止体組成物を提供するものである。
【課題を解決するための手段】
【０００６】
本発明の筆記具用インキ逆流防止体組成物は、筆記具のインキ収容筒内に直接収容されたインキの後端面に配設され、インキの消費に従い前進するインキ逆流防止体であって、前記インキ逆流防止体が難揮発性有機液体又は不揮発性有機液体と、有機変性プロピルシルセスキオキサンからなることを要件とする。
更に、前記有機変性プロピルシルセスキオキサンがインキ逆流防止体組成物全量中１〜１０質量％の範囲で添加されること、及び前記有機変性プロピルシルセスキオキサンの有機変性基が炭素数３０乃至５０の範囲である炭化水素基であることを要件とする。
【発明の効果】
【０００７】
本発明の筆記具用インキ逆流防止体組成物は、ベースオイルである難揮発性有機液体又は不揮発性有機液体に有機変性プロピルシルセスキオキサンを添加することにより、インキ逆流防止体に適度な粘性と流動抵抗が付与され、インキ収容管に直接収容されインキの後端に接触配置されたときに、インキ逆流防止性能と筆記時のインキ追従性を共に満足するものである。
本発明のインキ逆流防止体がどのようなメカニズムで上記した効果を発現するのかは定かではないが、前記有機変性プロピルシルセスキオキサン構造中の酸素原子とベースオイルである難揮発性有機液体又は不揮発性有機液体中の水素原子の間で水素結合が発現し、三次元網目構造が形成されるため、良好なインキ逆流防止効果を発揮すると推測される。
【発明を実施するための形態】
【０００８】
本発明の筆記具用インキ逆流防止体組成物のベースオイルとして使用される難揮発性有機液体又は不揮発性有機液体としては、透明性、潤滑性、耐熱性、耐酸化性等の特性を備えたポリブテン、αオレフィン−コオリゴマーが挙げられ、所望により流動パラフィンやスピンドル油等の精製鉱油を添加することもできる。
なお、前記αオレフィン−コオリゴマーとしては、二種以上のαオレフィンからなるオリゴマー、或いは、エチレンとαオレフィンのコオリゴマーが挙げられる。
【０００９】
本発明において前記難揮発性有機液体又は不揮発性有機液体に前記有機変性プロピルシルセスキオキサンを添加することによりインキ逆流防止体に適した粘性を付与することができる。
前記有機変性プロピルシルセスキオキサンは下記一般式で表される多面体クラスター構造の珪素化合物であり、シリカとシリコーンの中間的な性質を有することを特徴としている。
【化１】
2011083926.tif 000002
〔式中Ｒは炭素数３０乃至５０の炭化水素基を表し、ｘ及びｙは合計数（ｘ+ｙ）が８、１０或いは１２の整数を表す〕
【００１０】
前記有機変性プロピルシルセスキオキサンはインキ逆流防止体組成物全量に対して１〜１０質量％の範囲で添加される。添加量が１質量％未満では十分な粘性を付与することができず、インキ逆流防止体に要求される性能を発現できない。又、添加量が１０質量％を超えるとインキ逆流防止体の粘度が高くなり過ぎ、満足なインキ追従性が得られない。
１〜１０質量％の範囲で添加されるが、好ましくは３〜７質量％、更に好ましくは３〜５質量％の範囲で添加される。
【００１１】
本発明で好適に用いられる、有機変性基が炭素数３０〜５０、或いはでの範囲にある有機変性プロピルシルセスキオキサンは東レ・ダウコーニング（株）から、商品名：ＤＯＷ
ＣＯＲＮＩＮＧ(Ｒ) ＳＷ−８００５ Ｃ  ３０  ＲＥＳＩＮ  ＷＡＸとして市販されている。
【００１２】
本発明の筆記具用インキ逆流防止体組成物は前記難揮発性有機液体又は不揮発性有機液体に前記有機変性プロピルシルセスキオキサンを混合し、有機変性プロピルシルセスキオキサンが完全に溶解するまで加熱撹拌し、その後室温まで冷却することにより得られる
【実施例】
【００１３】
本発明の効果を詳細に説明するための実施例及び比較例の組成を表１に示す。尚、表中
の数字は質量％を表す。
【表１】
2011083926.tif 000003
【００１４】
表中の原料の内容を注番号に従って説明する。
（１）日油（株）製、商品名：ポリブテン５Ｎ、数平均分子量７８０
（２）三井化学（株）製、商品名：ルーカントＨＣ−４０、数平均分子量１０００
（３）東レ・ダウコーニング（株）製、商品名：ＤＯＷ  ＣＯＲＮＩＮＧ（Ｒ）  ＳＷ−８００５  Ｃ３０  ＲＥＳＩＮ  ＷＡＸ
（４）新日本理化（株）製、商品名：ゲルオールＤ
（５）味の素（株）製、商品名：ＧＰ−１
（４）日本アエロジル（株）製、商品名：ＡＥＲＯＳＩＬ
３８０
【００１５】
実施例１、２及び比較例１，２はベースオイル（ポリブテン）中に増粘剤（ポリアミド樹脂等）を所定量投入し、ディスパーで撹拌しながら加温し、１４０℃になった時点で撹拌及び加温を停止し、室温まで自然放冷することによりインキ逆流防止体組成物を得た。
比較例３はベースオイル（ポリブテン）中に微粒子シリカを所定量投入し、予備撹拌をした後三本ロール処理を行いインキ逆流防止体組成物を得た。
【００１６】
〔性能テスト用試料ボールペンの作成〕
直径０．５ｍｍの超硬合金製ボールを備えたステンレスパイプチップを先端に嵌着した、内径３．８ｍｍのポリプロピレン製パイプに、２０℃における粘度が１００ｍＰａ・ｓの水性赤インキを１ｇ充填し、インキ後端部に実施例及び比較例のインキ逆流防止体組成物をそれぞれ０．１ｇ接触配置して試料ボールペンを得た。
【００１７】
上記の試料ボールペンを用いて以下の性能テストを実施し、それぞれの評価基準で評価した。結果を表２に示す。
【表２】
2011083926.tif 000004
〔落下衝撃試験〕
前記試料ボールペンを正立状態（チップ上向き状態）で４フィートの高さから２回落下し、インキ逆流防止体組成物の状態を目視で観察した。
○：インキ逆流防止体組成物の状態に変化が認められない
△：インキ逆流防止体組成物の形状が崩れている
×：インキ逆流防止体組成物の形状が著しく崩れ、インキが後方に漏れている
〔追従性試験〕
前記試料ボールペンを自動筆記試験機（筆記角度７０度、筆記荷重１００ｇ、筆記速度４ｍ／分）でＪＩＳ
Ｐ３２０１筆記用紙Ａに螺旋状にインキを全量消費するまで筆記させ、筆跡の状態を目視で観察した。
○：最初から最後まで良好な筆跡で筆記できる
△：筆跡にカスレが生じている
×：筆記線が途切れる、或いは筆記できない
〔基油分離試験〕
○：インキ逆流防止体組成物の状態に変化が認められない
△：インキ逆流防止体組成物の形状が崩れている
×：インキ逆流防止体組成物の形状が著しく崩れ、インキが後方に漏れている
前記試料ボールペンを正立状態（チップ上向き状態）で５０℃雰囲気にて３０日放置した後、インキ逆流防止体組成物の状態を目視にて観察した。